(57)【要約】【課題】  光源を覆うことで、この光源に昆虫類が群がることを防止でき、人間の目には着色していない自然な色調に見え、光源からの光を拡散透過させうるシートを提供する。【解決手段】  本発明のシートは、ヘイズが９５％以上、３００〜４１０ｎｍの波長範囲(Ａ)で光線透過率(ＴA)が１％以下、４５０〜８００ｎｍの波長範囲(Ｂ)で光線透過率(ＴB)が４０〜７０％であり、極大吸収波長(λP)が５３０〜６２０ｎｍである吸収極大ピーク(Ｐ)を有し、この極大吸収波長(λP)における光線透過率(ＴP)が、４５０〜７００ｎｍの波長範囲(Ｂ)における最大光線透過率(ＴBmax)の０．８６倍以下である。例えばアクリル樹脂などの透明樹脂に、最大吸収波長(λUVmax)が３５０〜３７０ｎｍである紫外線吸収剤、最大吸収波長(λVISmax)が５３０〜６２０ｎｍである着色剤および光拡散剤を含有させた樹脂組成物からなるシートである。【選択図】  図１
2006129712.tif 000002
【特許請求の範囲】
【請求項１】
ヘイズが９５％以上であり、３００ｎｍ〜４１０ｎｍの波長範囲(Ａ)で光線透過率(ＴA)が１％以下であり、４５０ｎｍ〜８００ｎｍの波長範囲(Ｂ)で光線透過率(ＴB)が４０％〜７０％であり、極大吸収波長(λP)が５３０ｎｍ〜６２０ｎｍである吸収極大ピーク(Ｐ)を有し、前記極大吸収波長(λP)における光線透過率(ＴP)が、４５０ｎｍ〜７００ｎｍの波長範囲(Ｂ)における最大光線透過率(ＴBmax)の０．８６倍以下であることを特徴とするシート。
【請求項２】
透明樹脂に、最大吸収波長(λUVmax)が３５０ｎｍ〜３７０ｎｍである紫外線吸収剤、最大吸収波長(λVISmax)が５３０ｎｍ〜６２０ｎｍである着色剤および光拡散剤を含有させた樹脂組成物からなる請求項１に記載のシート。
【請求項３】
透明樹脂がアクリル樹脂である請求項２に記載のシート。
【発明の詳細な説明】
【技術分野】
【０００１】
本発明はシートに関し、詳しくは光源を覆うことにより、この光源に昆虫類が群がることを防止できる低誘虫性のシートに関する。
【背景技術】
【０００２】
昆虫類には、紫外光に向かって進む走光性があるため、夜間には、かかる波長の光を放射する光源、例えば白色蛍光灯などに誘引されて群がってくる。
【０００３】
光源に昆虫類が誘引されることを防ぐために、昆虫類が最も敏感に反応する波長の光を遮蔽し、これ以外の光、例えば可視光のほとんどは透過する低誘虫性のシートが提案されている。例えば特許文献１〔特開昭５５−０２３９２１号公報〕には、光線透過率が波長３００〜３８０ｎｍで１％以下、波長４２０〜７００ｎｍで８０％以上であるシートが提案されている。同文献で具体的に提案されているシートは、波長４００〜４１０ｎｍの光線透過率が４０％〜７０％であり、波長４２０〜７００ｎｍに吸収極大ピークがないので（特許文献１の第８頁の第１図）、人間の目には殆ど無色に見え、これを透して見える光源からの光は、自然な色調に見える。
【０００４】
しかし、同文献に具体的に開示されているシートは、波長４００〜４１０ｎｍで４０％〜７０％もの光線透過率であるため、かかる波長範囲の光にも反応する昆虫類が群がってくるという問題があった。
【０００５】
かかる問題を解決するものとしては、特許文献２〔特開昭６２−２７８９３１号公報〕には、波長３００〜３８０ｎｍの光線透過率が１％以下であり、波長４００〜４８０ｎｍの光線透過率が３０％以下であり、波長５８０〜７００ｎｍの光線透過率が８０％以上であるシートが提案されており、具体的には波長５８０〜７００ｎｍに吸収極大ピークが見られないものが開示されている〔特許文献２の第９頁の第３図〕。かかるシートは、４００〜４１０ｎｍの光線透過率が３０％以下であるので、かかる波長範囲の光にも反応する昆虫類が誘引されて群がってくるのを防止することができる。
【０００６】
しかし、同文献で具体的に提案されているシートは、人間の目には着色して見え、これを透過してくる光源からの光が不自然な色調に見えてしまうという問題があった。
【０００７】
また、低誘虫性のシートとして、光源を覆う照明カバーなどのように、光を拡散させながら透過させる拡散透過性を有するものも求められている。
【０００８】
【特許文献１】特開昭５５−０２３９２１号公報
【特許文献２】特開昭６２−２７８９３１号公報
【発明の開示】
【発明が解決しようとする課題】
【０００９】
そこで本発明者は、光源を覆うことで、この光源に昆虫類が群がることを防止でき、人間の目には着色していない自然な色調に見え、光源からの光を拡散透過させうるシートを開発するべく鋭意検討した結果、ヘイズが９５％以上であり、波長３００〜４１０ｎｍでの光線吸収率を１％以下で、波長４５０ｎｍ〜８００ｎｍの光線透過率が４０％〜７０％であり、この波長範囲に極大吸収波長５３０〜６２０ｎｍの吸収極大ピークが有り、この極大吸収波長における光線透過率が、波長４５０ｎｍ〜７００ｎｍにおける最大光線透過率の０．８６倍以下のシートは、透過光を拡散透過し、昆虫類が群がってくることが無く、また人間の目には殆ど着色していないように見えることを見出し、本発明に至った。
【課題を解決するための手段】
【００１０】
すなわち本発明は、ヘイズが９５％以上であり、
３００ｎｍ〜４１０ｎｍの波長範囲(Ａ)で光線透過率(ＴA)が１％以下であり、
４５０ｎｍ〜８００ｎｍの波長範囲(Ｂ)で光線透過率(ＴB)が４０％〜７０％であり
、
極大吸収波長(λP)が５３０ｎｍ〜６２０ｎｍである吸収極大ピーク(Ｐ)を有し、
前記極大吸収波長(λP)における光線透過率(ＴP)が、４５０ｎｍ〜７００ｎｍの波長範囲(Ｂ)における最大光線透過率(ＴBmax)の０．８６倍以下である
ことを特徴とするシートを提供するものである。図１に本発明のシートの一例の光線透過スペクトルを示す。
【発明の効果】
【００１１】
本発明のシートによれば、光源に昆虫類が群がることを防止でき、また、このシートは人間の目には着色していない自然な色調に見える。
【発明を実施するための最良の形態】
【００１２】
本発明のシートは、３００ｎｍ〜４１０ｎｍの波長範囲(Ａ)で光線透過率が１％以下であり、理想的には実質的に０である。本発明のシートは、かかる波長範囲(Ａ)での光線透過率(ＴA)が１％以下であるので、昆虫類が反応する波長範囲(Ａ)の光は十分に遮蔽されている。
【００１３】
４５０ｎｍ〜８００ｎｍの波長範囲(Ｂ)では、光線透過率(ＴB)が４０％〜７０％である。かかる光線透過率(ＴB)が４０％未満であると、例えば光源を覆った場合などに十分に可視光を透過することができず、人間の目には暗く見えてしまう傾向にある。
【００１４】
本発明のシートは、吸収極大ピーク(Ｐ)を有しており、この吸収極大ピーク(Ｐ)は最大吸収波長(λP)が５３０ｎｍ〜６２０ｎｍである。最大吸収波長(λP)が５３０ｎｍ未満であったり、６２０ｎｍを超えていると、人間の目には着色して見えることがある。
【００１５】
吸収極大ピーク(Ｐ)の最大吸収波長(λp)における光線透過率(Ｔp)は、４５０ｎｍ〜８００ｎｍの波長範囲(Ｂ)における最大光線透過率（ＴBmax）の０．８６倍以下である。かかる光線透過率(ＴP)が最大光線透過率(ＴBmax)の０．８６倍を超えていると、人間の目には着色して見えてしまう傾向にあり、好ましくない。なお、４５０ｎｍ〜８００ｎｍの波長範囲(Ｂ)における光線透過率(ＴB)は４０％〜７０％の範囲であるので、極大吸収ピーク(Ｐ)の最大吸収波長(λp)における光線透過率(Ｔp)は、最大光線透過率(ＴBmax)の０．５７倍以上である。
【００１６】
かかる本発明のシートとしては、例えば透明樹脂に紫外線吸収剤、着色剤および光拡散剤を含有させた樹脂組成物からなるシートが挙げられる。
【００１７】
透明樹脂としては、例えばアクリル樹脂が挙げられる。アクリル樹脂はそれ単独では無色で透明な熱可塑性樹脂として広く用いられているものである。かかるアクリル樹脂としては、例えばメタクリル酸メチル単位の含有量が５０質量％以上の重合体が挙げられ、メタクリル酸メチルの単独重合体であってもよいし、メタクリル酸メチルおよびこれと共重合可能な単量体の共重合体であってもよい。
【００１８】
メタクリル酸メチルと共重合可能な単量体は、分子内にメタクリル酸メチルとラジカル重合可能な二重結合を一つ有する単官能単量体であってもよいし、二つ以上有する多官能単量体であってもよい。単官能単量体としては、例えばアクリル酸メチル、アクリル酸ブチル、アクリル酸２−エチルヘキシル、アクリル酸シクロヘキシルなどのアクリル酸エステル類、メタクリル酸エチル、メタクリル酸２−エチルヘキシル、メタクリル酸シクロヘキシルなどのようなメタクリル酸エステル類、アクリル酸、メタクリル酸、スチレンなどが挙げられる。また、多官能単量体としては、例えばネオペンチルグリコールジメタクリレート、エチレングリコールジメタクリレート、テトラエチレングリコールジメタクリレート、トリメチロールプロパントリメタクリレートなどが挙げられる。これらの単量体は、それぞれ単独で、または２種以上を組み合わせて用いることができる。
【００１９】
紫外線吸収剤としては、例えば最大吸収波長(λUVmax)が３５０ｎｍ〜３７０ｎｍである紫外線吸収剤が用いられる。最大吸収波長(λUVmax)が３５０ｎｍ未満の紫外線吸収剤を用いたのでは、４１０ｎｍ以下の光線透過率(ＴA)を１％以下とするために多量に含有させる必要があり、経済的に不利である。また、３７０ｎｍを超える紫外線吸収剤であってもよいが、その多くは、波長４５０ｎｍ以上にも吸収があるので、後述する着色剤の使用量が多くなり、シートが黒っぽく見えてしまうため、好ましくない。
【００２０】
最大吸収波長(λUVmax)が３５０ｎｍ〜３７０ｎｍである紫外線吸収剤としては、例えば２−〔５−クロロ（２Ｈ）−ベンゾトリアゾール−２−イル〕−４−メチル−６−（ｔｅｒｔ−ブチル）フェノール〔最大吸収波長λUVmax＝３５３ｎｍ〕、２、４−ジ−ｔｅｒｔ−ブチル−６−（５−クロロベンゾトリアゾール−２−イル）フェノール〔最大吸収波長λUVmax＝３５３ｎｍ〕などが挙げられる。かかる紫外線吸収剤の含有量は、紫外線吸収剤の種類にもよるが、例えばシートの単位面積あたり１０ｇ／ｍ2〜１００ｇ／ｍ2程度である。
【００２１】
着色剤としては、最大吸収波長(λVISmax)が５３０ｎｍ〜６２０ｎｍである着色剤が用いられ、透過光の散乱が少ない点で、染料が好ましく用いられる。かかる染料としては、例えばＣ．Ｉ．ディスパース バイオレット ２６（C.I.Disperse Violet ２６）〔最大吸収波長λUVmax＝５４０ｎｍ、「Ｓｕｍｉｐｌａｓｔ Ｂｏｒｄｅａｕｘ ＨＢＬ」（住友化学社）などとして市販されている。〕、
Ｃ．Ｉ．ディスパース バイオレット ２８（C.I.Disperse Violet 28）〔最大吸収波長λVISmax＝約５５０ｎｍ、「Ｓｕｍｉｐｌａｓｔ Ｖｉｏｌｅｔ ＲＲ」（住友化学社）、「Ｄｉａｒｅｓｉｎ Ｖｉｏｌｅｔ Ｄ」（三菱化学社）などとして市販されている。〕、
Ｃ．Ｉ．ピグメント バイオレット １（C.I.Pigment Violet 1）〔最大吸収波長λUVmax＝５６０ｎｍ、「Ｒｈｏｄａｍｉｎｅ Ｂ」（サンケミカル社）、「Ｆａｎａｌ Ｖｉｏｌｅｔ Ｄ５４８０」（ＢＡＳＦ社）などとして市販されている。〕、
Ｃ．Ｉ．ソルベント バイオレット １３（C.I.Solvent Violet 13）〔最大吸収波長λVISmax＝約５８０ｎｍ、「Ｗａｘｏｌｉｎｅ Ｐｕｒｐｌｅ ＡＳ」（ＩＣＩ社）、「Ｓｕｍｉｐｌａｓｔ Ｖｉｏｌｅｔ Ｂ」（住友化学社）、「Ｍａｃｒｏｌｅｘ Ｖｉｏｌｅｔ Ｂ」（Ｂａｙｅｒ社）などとして市販されている。〕、
Ｃ．Ｉ．ソルベント ブルー ９７（C.I.Solvent Blue 97）〔最大吸収波長λUVmax＝５８０〜６１０ｎｍ、「Ｍａｃｒｏｌｅｘ Ｂｌｕｅ ＲＲ」（Ｂａｙｅｒ社）などとして市販されている。〕などが挙げられる。かかる着色剤の含有量は、その種類によって異なるが、例えばシートの単位面積あたり０．００１ｇ／ｍ2〜０．０２ｇ／ｍ2程度である。
【００２２】
光拡散剤としては、例えば酸化チタン、炭酸カルシウム、水酸化アルミニウム、タルクなどの無機微粒子を用いることができる。光拡散剤として、架橋ポリスチレン粒子、架橋アクリル粒子などの有機微粒子を用いることもできる。透明樹脂に対して非相溶性の樹脂を透明樹脂と溶融混練して用いることもでき、この非相溶性の樹脂は、透明樹脂と相分離することにより、光を拡散させる。
【００２３】
光拡散剤の使用量は、４５０ｎｍ〜８００ｎｍの波長範囲(Ｂ)で光線透過率(ＴB)およびヘイズが本発明で規定する範囲となるように適宜選択され、光拡散剤の種類、無機微粒子を用いる場合には、その粒子径などにより異なるが、例えばシートの単位面積あたりの含有量で５ｇ／ｍ2〜５００ｇ／ｍ2程度である。光拡散剤の使用量が多いと、上記波長範囲(Ｂ)での光線透過率(ＴB)が低くなり、少ないとヘイズが低くなる。
【００２４】
かかる樹脂組成物シートは、例えば加熱されて溶融状態にある透明樹脂に紫外線吸収剤、着色剤および光拡散剤を添加して、成形する方法、具体的には押出成形、射出成形などの通常の成形方法で製造することができる。また、押出成形などの方法でペレット化してから、プレス成形法によって熱プレスしてもよい。
【００２５】
樹脂組成物シートは、単量体またはその部分重合物と紫外線吸収剤、着色剤および光拡散剤とを混合し、得られた混合物を重合セル内で重合させて成形するキャスト重合法によっても製造することができる。単量体としては、メタクリル酸メチルを単独で用いてもよいし、メタクリル酸メチルおよびこれと共重合可能な単量体の混合物であってもよい。混合物は通常、重合開始剤を含有させて用いられる。また通常は、重合後、重合セルからの離型を容易にするために離型剤が添加されて用いられる。
【００２６】
樹脂シートは、上記と同様の単量体に紫外線吸収剤、着色剤および光拡散剤を混合してから、懸濁重合法、塊状重合法などの方法で重合して樹脂組成物を得、得られた樹脂組成物を押出成形法、射出成形法などの成形法により成形する方法でも製造することができる。
【００２７】
かかる本発明のシートは、厚みが通常０．１ｍｍ〜３０ｍｍ程度である。
【００２８】
本発明のシートは、光線透過率が３００ｎｍ〜４１０ｎｍの波長範囲(Ａ)で１％以下であるので、白色蛍光灯などの光源を覆う照明カバーとして用いることで、光源に昆虫類が群がることを防止することができ、人間の目には着色していないよう見えるので、自然な色調の照明光で照明することができる。
【００２９】
本発明のシートは、内部に光源を有していて、この内部の光源によって照明する内照式の看板の看板材として用いることで、看板材に描かれた装飾の色彩を損なうことなく、昆虫類が群がることを防止することができる。
【００３０】
本発明のシートを、家屋などの窓材、出入口の間仕切り板などとして用いることで、屋内の照明によって窓際や出入口などに昆虫類が群がることがなく、また日中は自然な色調で太陽光を屋内に採り入れることができる。
【実施例】
【００３１】
以下、実施例によって本発明をより詳細に説明するが、本発明はかかる実施例によって限定されるものではない。
【００３２】
なお、各実施例で得たシートの光線透過スペクトルは、分光光度計〔日立Ｕ−４０００型〕を用いて３００ｎｍ〜８００ｎｍの波長範囲で５ｎｍ間隔で測定して求めた。
イエローインデックスは（ＹＩ）は、同時測定方式分光方式色度計〔日本電色工業(株)製、「ＳＱ−２０００」〕を用いて反射法により、ＪＩＳ  Ｚ−８７２２に記載の方法により、Ｃの標準光を用いたときの三刺激値（Ｘ、Ｙ、Ｚ）を求め、この三刺激値から、ＪＩＳ  Ｚ７１０５に従って求めた。
ヘイズは、ＪＩＳ  Ｋ７１３６に従い、反射・透過率計〔(株)村上色彩技術研究所製、「ＨＲ−１００型」〕を用いて測定した。
【００３３】
実施例１
メタクリル酸メチル１００質量部あたり２，２’−アゾビスイソブチロニトリル（重合開始剤）０．００２質量部を混合し、８０℃で部分重合させて、重合体含有量５質量％の部分重合物を得た。この部分重合物９８．５質量部に、メタクリル酸メチル−スチレン共重合体樹脂（ＭＳ樹脂）〔メタクリル酸メチル単位２０質量％、スチレン単位８０質量％〕１．４９質量部を加え、さらに２−〔５−クロロ（２Ｈ）−ベンゾトリアゾール−２−イル〕−４−メチル−６−ｔｅｒｔ−ブチル〕フェノール（紫外線吸収剤）１．５質量部、着色剤〔Ｃ．Ｉ．ソルベント バイオレット １３、最大吸収波長λVISmax＝約５８０ｎｍ、「Ｗａｘｏｌｉｎｅ Ｐｕｒｐｌｅ ＡＳ」〕０．０００２質量部、酸化チタン微粉末〔光拡散剤〕０．０４２質量部、２，２’−アゾビスイソブチロニトリル（重合開始剤）０．０８質量部および離型剤０．０５質量部を添加し、減圧下〔絶対圧力で８７ｋＰａ〕にて３０分間脱気した。その後、ガラス板〔厚さ１０ｍｍ、３０ｃｍ×３０ｃｍ〕２枚とと塩化ビニル製ガスケットで構成された重合セル内に注入し、７２℃に加熱して同温度で３時間保持したのち、１２０℃に加熱し同温度で１時間保持して重合させて、厚さ２ｍｍのアクリル樹脂組成物シートを得た。このアクリル樹脂組成物シートは、目視では着色を確認できなかった。このアクリル樹脂組成物シートの光線透過スペクトルを図１に示し、評価結果を第１表に示す。
【００３４】
このアクリル樹脂組成物シートは、単位面積あたり紫外線吸収剤を３５．７ｇ／ｍ2、着色剤を０．００４７６ｇ／ｍ2、光拡散剤を３６．５ｇ／ｍ2それぞれ含んでいて、ヘイズは９９．４％、ＹＩは−３．１である。３００ｎｍ〜４１０ｎｍの波長範囲(Ａ)での光線透過率の最大値(ＴAmax)は０．１％（４１０ｎｍ）であり、４５０〜８００ｎｍの波長範囲(Ｂ)での光線透過率の最小値(ＴBmin)は４２．２％、最大値(ＴBmax)は５３．１％である。極大吸収ピークを有し、その極大吸収波長(λp)は約５６０ｎｍ、極大吸収波長における光線透過率(Ｔp)は４２．２％である。極大吸収波長における光線透過率(Ｔp)は、最大光線透過率(ＴBmax)の０．７９倍である。
【００３５】
このシートを白色蛍光灯の照明カバーとして使用すると、白色蛍光灯からの光は拡散透過されて自然な乳白色に見え、また屋外で使用しても、昆虫類が群がってこない。
【００３６】
実施例２
部分重合物の使用量を９７．５質量部とし、紫外線吸収剤の使用量を１．０質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図２に示す。評価結果を第１表に示す。
【００３７】
このアクリル樹脂組成物シートは、単位面積あたり紫外線吸収剤を２３．８ｇ／ｍ2、着色剤を０．００４７６ｇ／ｍ2、光拡散剤を３６．５ｇ／ｍ2それぞれ含んでいて、ヘイズは９９．４％、ＹＩは−６．３である。３００ｎｍ〜４１０ｎｍの波長範囲(Ａ)での光線透過率の最大値(ＴAmax)は０．３％（４１０ｎｍ）、４５０〜８００ｎｍの波長範囲(Ｂ)での光線透過率の最小値(ＴBmin)は４２．２％、最大値(ＴBmax)は５３．１％である。極大吸収ピーク(Ｐ)を有し、その極大吸収波長(λp)は約５６０ｎｍ、極大吸収波長における光線透過率(Ｔp)は４２．２％である。極大吸収波長における光線透過率(Ｔp)は、最大光線透過率(ＴBmax)の０．８０倍である。
【００３８】
このシートを白色蛍光灯の照明カバーとして使用すると、白色蛍光灯からの光は拡散透過されて自然な乳白色に見え、また屋外で使用しても、昆虫類が群がってこない。
【００３９】
実施例３
部分重合物の使用量を９７．８質量部とし、紫外線吸収剤の使用量を０．７５質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図３に示す。評価結果を第１表に示す。
【００４０】
このアクリル樹脂組成物シートは、単位面積あたり紫外線吸収剤を１７．９ｇ／ｍ2、着色剤を０．００４７６ｇ／ｍ2、光拡散剤を３６．５ｇ／ｍ2それぞれ含んでいて、ヘイズは９９．４％、ＹＩは−７．４である。３００ｎｍ〜４１０ｎｍの波長範囲(Ａ)での光線透過率の最大値(ＴAmax)は０．８％（４１０ｎｍ）、４５０〜８００ｎｍの波長範囲(Ｂ)での光線透過率の最小値(ＴBmin)は４３．４％、最大値(ＴBmax)は５４．１％である。極大吸収ピーク(Ｐ)を有し、その極大吸収波長(λp)は約５６０ｎｍ、極大吸収波長における光線透過率(Ｔp)は４３．４％である。極大吸収波長における光線透過率(Ｔp)は、最大光線透過率(ＴBmax)の０．８０倍である。
【００４１】
このシートを白色蛍光灯の照明カバーとして使用すると、白色蛍光灯からの光は拡散透過されて自然な乳白色に見え、また屋外で使用しても、昆虫類が群がってこない。
【００４２】
実施例４
部分重合物の使用量を９７．５質量部とし、紫外線吸収剤の使用量を１．０質量部とし、着色剤の使用量を０．０００１５質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図４に示す。評価結果を第２表に示す。
【００４３】
このアクリル樹脂組成物シートは、単位面積あたり紫外線吸収剤を２３．８ｇ／ｍ2、着色剤を０．００３６ｇ／ｍ2、光拡散剤を３６．５ｇ／ｍ2それぞれ含んでいて、ヘイズは９９．２％ＹＩは−２．２である。３００ｎｍ〜４１０ｎｍの波長範囲(Ａ)での光線透過率の最大値(ＴAmax)は０．３％（４１０ｎｍ）、４５０〜８００ｎｍの波長範囲(Ｂ)での光線透過率の最小値(ＴBmin)は４４．５％、最大値(ＴBmax)は５４．２％である。極大吸収ピーク(Ｐ)を有し、その極大吸収波長(λp)は約５６０ｎｍ、極大吸収波長における光線透過率(Ｔp)は４４．５％である。極大吸収波長における光線透過率(Ｔp)は、最大光線透過率(ＴBmax)の０．８２倍である。
【００４４】
このシートを白色蛍光灯の照明カバーとして使用すると、白色蛍光灯からの光は拡散透過されて自然な乳白色に見え、また屋外で使用しても、昆虫類が群がってこない。
【００４５】
実施例５
部分重合物の使用量を９８．２質量部とし、ＭＳ樹脂の使用量を０．７５質量部とし、紫外線吸収剤の使用量を１．１質量部とし、着色剤の使用量を０．０００１６質量部とし、光拡散剤の使用量を０．０２１質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図５に示す。評価結果を第２表に示す。
【００４６】
このアクリル樹脂組成物シートは、単位面積あたり紫外線吸収剤を２６．２ｇ／ｍ2、着色剤を０．００３６ｇ／ｍ2、光拡散剤を１８．４ｇ／ｍ2それぞれ含んでいて、ヘイズは９９．３％、ＹＩは−１．７である。３００ｎｍ〜４１０ｎｍの波長範囲(Ａ)での光線透過率の最大値(ＴAmax)は０．６％（４１０ｎｍ）、４５０〜８００ｎｍの波長範囲(Ｂ)での光線透過率の最小値(ＴBmin)は５５．９％、最大値(ＴBmax)は６５．９％である。極大吸収ピーク(Ｐ)を有し、その極大吸収波長(λp)は約５５０ｎｍ、極大吸収波長における光線透過率(Ｔp)は５５．９％である。極大吸収波長における光線透過率(Ｔp)は、最大光線透過率(ＴBmax)の０．８５倍である。
【００４７】
このシートを白色蛍光灯の照明カバーとして使用すると、白色蛍光灯からの光は拡散透過されて自然な乳白色に見え、また屋外で使用しても、昆虫類が群がってこない。
【００４８】
比較例１
部分重合物の使用量を９７．５質量部とし、紫外線吸収剤の使用量を１．０質量部とし、着色剤の使用量を０．００００５質量部とした以外は実施例１と同様に操作して、アクリル樹脂組成物シートを得た。このアクリル樹脂組成物シートは、目視でやや黄色に着色していた。このアクリル樹脂組成物シートの光線透過スペクトルを図６に示す。評価結果を第２表に示す。
【００４９】
このアクリル樹脂組成物シートは、単位面積あたり紫外線吸収剤を２３．８ｇ／ｍ2、着色剤を０．００１２ｇ／ｍ2、光拡散剤を３６．５ｇ／ｍ2それぞれ含んでいて、ヘイズは９９．４％、ＹＩは６．８である。３００ｎｍ〜４１０ｎｍの波長範囲(Ａ)での光線透過率の最大値(ＴAmax)は０．３％（４１０ｎｍ）、４５０〜８００ｎｍの波長範囲(Ｂ)での光線透過率の最小値(ＴBmin)は４６．５％、最大値(ＴBmax)は５３．２％である。極大吸収ピーク(Ｐ)を有し、その極大吸収波長(λp)は約５４０ｎｍ、極大吸収波長における光線透過率(Ｔp)は４６．９％である。極大吸収波長における光線透過率(Ｔp)は、最大光線透過率(ＴBmax)の０．８８倍である。
【００５０】
このシートを白色蛍光灯の照明カバーとして使用すると、昆虫累は群がってこず、白色蛍光灯からの光は拡散透過されるが、白色蛍光灯からの光はやや黄色く見える。
【００５１】
第  １  表                                   
━━━━━━━━━━━━━━━━━━━━━━━━━━━━━━━━━━━━━━━━
実施例１          実施例２          実施例３          
━━━━━━━━━━━━━━━━━━━━━━━━━━━━━━━━━━━━━━━━
部分重合物    (質量部)    ９８．５          ９７．５          ９７．８          
ＭＳ樹脂      (質量部)      １．４９          １．４９          １．４９        
紫外線吸収剤  (質量部)      １．５            １．０            ０．７５        
(ｇ／ｍ2)   ３５．７          ２３．８          １７．９          
着色剤        (質量部)      ０．０００２      ０．０００２      ０．０００２    
(ｇ／ｍ2)     ０．００４７６    ０．００４７６    ０．００４７６  
光拡散剤      (質量部)      ０．０４２        ０．０４２        ０．０４２      
(ｇ／ｍ2)   ３６．５          ３６．５          ３６．５          
────────────────────────────────────────
ＴAmax        (％)          ０．１            ０．３            ０．８          
ＴBmin        (％)        ４２．２          ４２．２          ４３．４          
ＴBmax        (％)        ５３．１          ５３．１          ５３．１          
────────────────────────────────────────
吸収極大ピーク
λp           (ｎｍ)      ５６０            ５６０            ５６０            
Ｔp           (％)        ４２．２          ４２．２          ４３．４          
Ｔp／ＴBmax                 ０．７９          ０．７９          ０．８０        
────────────────────────────────────────
ヘイズ        (％)        ９９．４          ９９．４          ９９．４          
ＹＩ                      −３．１          −６．３          −７．４          
━━━━━━━━━━━━━━━━━━━━━━━━━━━━━━━━━━━━━━━━
ＴAmax：３００ｎｍ〜４１０ｎｍの波長範囲(Ａ)での光線透過率の最大値
ＴBmin：４５０〜７００ｎｍの波長範囲(Ｂ)での光線透過率の最小値
ＴBmax：４５０〜７００ｎｍの波長範囲(Ｂ)での光線透過率の最大値
λp   ：極大吸収ピークの極大吸収波長
Ｔp   ：極大吸収波長における光線透過率
【００５２】
第  ２  表                                   
━━━━━━━━━━━━━━━━━━━━━━━━━━━━━━━━━━━━━━━━
実施例４          実施例５          比較例１          
━━━━━━━━━━━━━━━━━━━━━━━━━━━━━━━━━━━━━━━━
部分重合物    (質量部)    ９７．５          ９８．２          ９７．５          
ＭＳ樹脂      (質量部)      １．４９          ０．７５          １．４９        
紫外線吸収剤  (質量部)      １．０            １．１            １．０          
(ｇ／ｍ2)   ２３．８          ２６．２          ２３．８          
着色剤        (質量部)      ０．０００１５    ０．０００１６    ０．００００５  
(ｇ／ｍ2)     ０．００３５７    ０．００３９０    ０．００１１９  
光拡散剤      (質量部)      ０．０４２        ０．０４２        ０．０４２      
(ｇ／ｍ2)   ３６．５          ３６．５          ３６．５          
────────────────────────────────────────
ＴAmax        (％)          ０．３            ０．６            ０．３          
ＴBmin        (％)        ４４．５          ５５．９          ４６．５          
ＴBmax        (％)        ５４．２          ６５．９          ５３．２          
────────────────────────────────────────
吸収極大ピーク
λp           (ｎｍ)      ５６０            ５５０            ５４０            
Ｔp           (％)        ４２．５          ５５．９          ４６．９          
Ｔp／ＴBmax                 ０．８２          ０．８５          ０．８８        
────────────────────────────────────────
ヘイズ        (％)        ９９．２          ９９．３          ９９．４          
ＹＩ                      −２．２          −１．７            ６．８          
━━━━━━━━━━━━━━━━━━━━━━━━━━━━━━━━━━━━━━━━
ＴAmax：３００ｎｍ〜４１０ｎｍの波長範囲(Ａ)での光線透過率の最大値
ＴBmin：４５０〜７００ｎｍの波長範囲(Ｂ)での光線透過率の最小値
ＴBmax：４５０〜７００ｎｍの波長範囲(Ｂ)での光線透過率の最大値
λp   ：極大吸収ピークの極大吸収波長
Ｔp   ：極大吸収波長における光線透過率
【図面の簡単な説明】
【００５３】
【図１】実施例１で得たアクリル樹脂組成物シートの光線透過スペクトルである。
【図２】実施例２で得たアクリル樹脂組成物シートの光線透過スペクトルである。
【図３】実施例３で得たアクリル樹脂組成物シートの光線透過スペクトルである。
【図４】実施例４で得たアクリル樹脂組成物シートの光線透過スペクトルである。
【図５】実施例５で得たアクリル樹脂組成物シートの光線透過スペクトルである。
【図６】比較例１で得たアクリル樹脂組成物シートの光線透過スペクトルである。
【符号の説明】
【００５４】
Ａ：３００ｎｍ〜４１０ｎｍの波長範囲
Ｂ：４５０ｎｍ〜７００ｎｍの波長範囲
Ｐ：吸収極大ピーク
【図１】
2006129712.tif 000003
【図２】
2006129712.tif 000004
【図３】
2006129712.tif 000005
【図４】
2006129712.tif 000006
【図５】
2006129712.tif 000007
【図６】
2006129712.tif 000008